(57)【要約】【課題】長期間親水性が維持されるシリカコーティング多孔質金属およびその製造方法を提供する。【解決手段】多孔質金属の骨格表面がＣ：２．５〜１５質量％を含有し、残部がシリカからなる成分組成を有するシリカコーティング層により被覆されていることを特徴とする。【選択図】なし【特許請求の範囲】
【請求項１】
多孔質金属の骨格表面がＣ：２．５〜１５質量％を含有し、残部がシリカからなる成分組成を有するシリカコーティング層により被覆されていることを特徴とする長期間親水性が維持されるシリカコーティング多孔質金属。
【請求項２】
前記多孔質金属は、ステンレス鋼、ニッケル基合金、Ｃｕ、Ｎｉ、Ｔｉ、Ａｇの内のいずれかからなる発泡金属であることを特徴とする請求項１記載の長期間親水性が維持されるシリカコーティング多孔質金属。
【請求項３】
請求項１または２記載の長期間親水性が維持されるシリカコーティング多孔質金属からなる燃料電池のガス拡散層。
【請求項４】
多孔質金属の骨格表面にシランカップリング剤を塗布したのち、酸化性雰囲気中、温度：２８０〜５００℃で焼成することを特徴とする長期間親水性が維持されるシリカコーティング多孔質金属の製造方法。
【請求項５】
前記多孔質金属は、ステンレス鋼、ニッケル基合金、Ｃｕ、Ｎｉ、Ｔｉ、Ａｇの内のいずれかからなる発泡金属であることを特徴とする請求項４記載の長期間親水性が維持されるシリカコーティング多孔質金属の製造方法。
【発明の詳細な説明】
【技術分野】
【０００１】
この発明は、長期間親水性が維持されるシリカコーティング多孔質金属およびその製造方法に関するものであり、このシリカコーティング多孔質金属は燃料電池のガス拡散層などに適用することができる。
【背景技術】
【０００２】
燃料電池のガス拡散層には多孔質金属の骨格表面にシリカをコーティングした親水性に優れたシリカコーティング多孔質金属が使用されている。この親水性に優れたシリカコーティング多孔質金属は、多孔質金属の骨格表面に適宜の方法でシリカをコーティングしたものであり、特にシラン、ジシラン、ヘキサメチルジシロキサン、テトラメチルジシロキサン、メチルトリメトキシシラン、メチルシラン、ジメチルシラン、トリメチルシラン、ジエチルシラン、プロピルシラン、フェニルシラン、テトラメトキシシラン、オクタメチルシクロテトラシロキサン、テトラエトキシシラン等のＳｉ系化合物を原料とし、プラズマＣＶＤ法によってコーティングすることが好ましいとされている（特許文献１参照）。
【０００３】
前記表面に開口し内部の空孔に連続している連続空孔を有する多孔質金属は、発泡金属が一層好ましく、この発泡金属は、原料粉末、水溶性樹脂結合剤、可塑剤、気泡剤および水を配合し混練して発泡スラリーを作製し、この発泡スラリーをキャリヤーシート上にドクターブレードなどにより薄板状に成形し、恒温・恒湿度槽において前記発泡スラリーに含まれる揮発性有機溶剤の蒸気圧および界面活性剤の起泡性を利用して発泡させ、さらに乾燥槽において乾燥させて発泡グリーン板を製造し、この発泡グリーン板を脱脂装置および焼成炉を通すことにより脱脂、焼成することにより製造されることも知られている。（特許文献２参照）。
【特許文献１】特開２００６−１００１５５号公報
【特許文献２】特開２００４−４３９７６号公報
【発明の開示】
【発明が解決しようとする課題】
【０００４】
前記従来の多孔質金属の骨格表面にシリカをコーティングしたシリカコーティング多孔質金属は、長期間経過すると親水性が徐々に失われていく。特に、従来のシリカコーティング多孔質金属は燃料電池環境下におかれると親水性が短期間に失われるために、従来のシリカコーティング多孔質金属をガス拡散層として使用した燃料電池は、その特性が短期間で低下することは避けられなかった。したがって、長期間経過してもまた長期間燃料電池環境下に置かれても親水性が失われることの少ないシリカコーティング多孔質金属が求められている。
【課題を解決するための手段】
【０００５】
そこで、本発明者は、一層長期間親水性が維持できるシリカコーティング多孔質金属を得るべく研究を行なった結果、
（イ）多孔質金属の骨格表面にシランカップリング剤を塗布したのち、このシランカップリング剤塗布層を２８０〜５００℃で焼成すると、多孔質金属の骨格表面にＣ：２．５〜１５質量％を含有し、残部がシリカからなる成分組成を有するシリカコーティング層が被覆されている多孔質金属が得られ、このＣを含有したシリカコーティング層が骨格表面に形成されたシリカコーティング多孔質金属は、従来の骨格表面にシリカ層が形成されたシリカコーティング多孔質金属に比べて、親水性を一層長期間維持することができる、
（ロ）前記多孔質金属は、ステンレス鋼、ニッケル基合金、Ｃｕ、Ｎｉ、Ｔｉ、Ａｇの内のいずれかであることが好ましい、
（ハ）前記（イ）または（ロ）記載のシリカコーティング多孔質金属は親水性を一層長期間維持できることから、これを燃料電池のガス拡散層として使用すると、燃料電池の高性能を一層長期間維持することができる、などの研究結果が得られたのである。
【０００６】
この発明は、かかる研究結果に基づいてなされたものであって、
（１）多孔質金属の骨格表面がＣ：２．５〜１５質量％を含有し、残部がシリカからなる成分組成を有するシリカコーティング層により被覆されている長期間親水性が維持されるシリカコーティング多孔質金属、
（２）前記多孔質金属は、ステンレス鋼、ニッケル基合金、Ｃｕ、Ｎｉ、Ｔｉ、Ａｇの内のいずれかからなる発泡金属である前記（１）記載の長期間親水性が維持されるシリカコーティング多孔質金属、
（３）前記（１）または（２）記載の長期間親水性が維持されるシリカコーティング多孔質金属からなる燃料電池のガス拡散層、に特徴を有するものである。
（４）多孔質金属の骨格表面にシランカップリング剤を塗布したのち、酸化性雰囲気中、温度：２８０〜５００℃で焼成する長期間親水性が維持されるシリカコーティング多孔質金属の製造方法、
（５）前記多孔質金属は、ステンレス鋼、ニッケル基合金、Ｃｕ、Ｎｉ、Ｔｉ、Ａｇの内のいずれかからなる発泡金属である前記（４）記載の長期間親水性が維持されるシリカコーティング多孔質金属の製造方法、に特徴を有するものである。
【０００７】
この発明の長期間親水性が維持されるシリカコーティング多孔質金属におけるシリカコーティング層は、Ｃ含有量が２．５質量％未満では、長期間親水性を維持することができないので好ましくなく、一方、Ｃ含有量が１５質量％を越えると、コーティング層の親水性が得られなくなるので好ましくない。したがって、この発明のシリカコーティング多孔質金属におけるシリカコーティング層に含まれるＣ含有量を２．５〜１５質量％に定めた。
また、この発明の長期間親水性が維持されるシリカコーティング多孔質金属におけるシリカコーティング層は、Ｃを含むシランカップリング剤を酸化性雰囲気中（例えば、大気中）、温度：２８０〜５００℃で焼成することにより作製することができる。前記焼成温度を前述のごとく限定した理由は、シランカップリング剤の焼成温度が２８０℃未満ではシランカップリング剤の分解が十分でないために、十分な親水性が得られないので好ましくなく、一方、５００℃を越えるとコーティング層に含まれるＣ量が低くなるので長期間親水性を維持することができなくなるので好ましくないからである。
【０００８】
この発明の長期間親水性が維持される多孔質金属を製造する際に使用するシランカップリング剤とは、ビニルトリメトキシシラン、ビニルトリエトキシシラン、３−メタクリロキシプロピルトリメトキシシラン、３−メタクリロキシプロピルメチルジエトキシシラン、３−メタクリロキシプロピルトリエトキシシラン、３−メルカプトプロピルメチルジメトキシシラン、３−メルカプトプロピルトリメトキシシラン等のＣを含有するＳｉ系化合物である。
【発明の効果】
【０００９】
この発明のシリカコーティング多孔質金属は、従来の親水性に優れたシリカコーティング多孔質金属と比べて長期間親水性が維持されるので、親水性に優れた多孔質金属を使用する各種産業、例えば、燃料電池産業などの発展に大いに貢献し得るものである。
【発明を実施するための最良の形態】
【００１０】
実施例１
原料粉末として平均粒径：１０μｍのチタン粉末、水溶性樹脂結合剤としてメチルセルロース：１０％を含む水溶液、可塑剤としてエチレングリコール、気泡剤としてアルキルベンゼンスルホン酸ナトリウム、発泡剤としてネオペンタンを用意し、これらを原料粉末：２０質量％、水溶性樹脂結合剤：１０質量％、可塑剤：１質量％、気泡剤：０．６質量％、残部：水となるように配合し、１５分間混練し、発泡スラリーを作製した。得られた発泡スラリーをブレードギャップ：０．５ｍｍでドクターブレード法によりＰＥＴフィルム上に塗布し、恒温高湿度槽に供給し、そこで温度：３５℃、湿度：９０％、２５分間保持することにより発泡させ、引き続いて温度：８０℃、２０分間保持の条件で温風乾燥を行い、スポンジ状グリーン成形体を作製した。この成形体をＰＥＴフィルムから剥し、アルミナ板上に載せ、Ａｒ雰囲気中、温度：５５０℃、１８０分間保持の条件で脱脂し、引き続いて真空焼結炉で、雰囲気：５×１０−３Ｐａ、温度：１２００℃、１時間保持の条件で焼結することにより気孔率：９０％を有し、厚さ：１．０ｍｍを有し表面に開口し内部の空孔に連続している連続空孔を有する多孔質発泡チタン板を作製した。得られた多孔質発泡チタン板を縦：３０ｍｍ、横：３０ｍｍの寸法になるように切断して多孔質発泡チタン試験片を作製し、この試験片をシランカップリング剤（３−メルカプトプロピルトリメトキシシラン）を表１に示される倍率のエタノールで希釈した溶液に浸漬し、大気乾燥機にて５０℃、１０分間保持の条件で乾燥した。その後、これを大気中、温度：３５０℃、１０分間保持の焼成を行い、骨格表面に厚さ：５０ｎｍを有するシリカコーティング層を形成した本発明シリカコーティング多孔質チタン１〜６および比較シリカコーティング多孔質チタン１〜４を作製した。この本発明シリカコーティング多孔質チタン１〜６および比較シリカコーティング多孔質チタン１〜４の骨格表面に形成されたシリカコーティング層の成分組成を測定し、その結果を表１に示した。
【００１１】
従来例１
実施例１で作製した多孔質発泡チタン試験片の骨格表面にプラズマＣＶＤにより厚さ：５０ｎｍを有するシリカコーティング層を形成した従来シリカコーティング多孔質チタンを作製し、この従来シリカコーティング多孔質チタンの骨格表面に形成されたシリカコーティング層の成分組成を測定し、その結果を表１に示した。
【００１２】
このようにして作製した本発明シリカコーティング多孔質チタン１〜６、比較シリカコーティング多孔質チタン１〜４および従来シリカコーティング多孔質チタンを一日中大気中に放置したのち、これら多孔質チタンの上にスポイトにて蒸留水０．００５ｍｌを滴下し、蒸留水が吸い込まれるか液滴のまま残るかによって親水性があるかないかを判断し、このスポイトにて蒸留水０．００５ｍｌを滴下する操作を毎日繰り返し行ない、親水性がなくなるまで続け、親水性が保持される日数を表１に示した。
また、燃料電池環境通電後の親水性確認試験として、前記本発明シリカコーティング多孔質チタン１〜６、比較シリカコーティング多孔質チタン１〜４および従来シリカコーティング多孔質チタンを温度：５０℃、ｐＨ＝２に保持された硫酸溶液中に浸漬し、電位：８００ｍＶ（対水素基準）を印加しながら２４時間保持した後に試料を取り出し、蒸留水で十分に洗浄して大気中で乾燥し、この試料を用い、スポイトにて蒸留水０．００５ｍｌを滴下し、蒸留水が吸い込まれるか液滴のまま残るかによって親水性があるかないかを判断し、このスポイトにて蒸留水０．００５ｍｌを滴下する操作を毎日繰り返し行ない、親水性がなくなるまで続け、親水性が保持される日数を表１に示した。
【００１３】
【表１】
2008195016.tif 000002
【００１４】
表１に示される結果から、本発明シリカコーティング多孔質チタン１〜６は従来シリカコーティング多孔質チタンに比べて長期間親水性を維持できることが分かる。しかし、この発明の条件から外れた比較シリカコーティング多孔質チタン１〜４は親水性持続日数が減少することが分かる。
【００１５】
実施例２
原料粉末として平均粒径：１０μｍのＳＵＳ３１６ステンレス鋼粉末を用いる以外は実施例１と同様にして気孔率：９０％を有し、厚さ：１．０ｍｍを有し表面に開口し内部の空孔に連続している連続空孔を有する多孔質発泡ＳＵＳ３１６ステンレス鋼板を作製した。得られた多孔質発泡ＳＵＳ３１６ステンレス鋼板を縦：３０ｍｍ、横：３０ｍｍの寸法になるように切断して多孔質発泡ＳＵＳ３１６ステンレス鋼試験片を作製し、この試験片をシランカップリング剤（３−メルカプトプロピルトリメトキシシラン）を表２に示される倍率のエタノールで希釈した溶液に浸漬し、大気乾燥機にて５０℃、１０分間保持の条件で乾燥した。その後、これを大気中、温度：３５０℃、１０分間保持の焼成を行い、骨格表面に厚さ：５０ｎｍを有するシリカコーティング層を形成した本発明シリカコーティング多孔質ＳＵＳ３１６ステンレス鋼１〜６および比較シリカコーティング多孔質ＳＵＳ３１６ステンレス鋼１〜４を作製した。この本発明シリカコーティング多孔質ＳＵＳ３１６ステンレス鋼１〜６および比較シリカコーティング多孔質ＳＵＳ３１６ステンレス鋼１〜４の骨格表面に形成されたシリカコーティング層の成分組成を測定し、その結果を表２に示した。
【００１６】
従来例２
実施例２で作製した多孔質発泡ＳＵＳ３１６ステンレス鋼試験片の骨格表面にプラズマＣＶＤにより厚さ：５０ｎｍを有するシリカからなるコーティング層を形成した従来シリカコーティング多孔質ＳＵＳ３１６ステンレス鋼を作製し、この従来シリカコーティング多孔質ＳＵＳ３１６ステンレス鋼の骨格表面に形成されたコーティング層の成分組成を測定し、その結果を表２に示した。
【００１７】
このようにして作製した本発明シリカコーティング多孔質ＳＵＳ３１６ステンレス鋼１〜６、比較シリカコーティング多孔質ＳＵＳ３１６ステンレス鋼１〜４および従来シリカコーティング多孔質ＳＵＳ３１６ステンレス鋼を一日中大気中に放置したのち、これら多孔質ＳＵＳ３１６ステンレス鋼の上にスポイトにて蒸留水０．００５ｍｌを滴下し、蒸留水が吸い込まれるか液滴のまま残るかによって親水性があるかないかを判断し、このスポイトにて蒸留水０．００５ｍｌを滴下する操作を毎日繰り返し行ない、親水性がなくなるまで続け、親水性が保持される日数を表２に示した。
また、燃料電池環境通電後の親水性確認試験として、前記本発明シリカコーティング多孔質ＳＵＳ３１６ステンレス鋼１〜６、比較シリカコーティング多孔質ＳＵＳ３１６ステンレス鋼１〜４および従来シリカコーティング多孔質ＳＵＳ３１６ステンレス鋼を温度：５０℃、ｐＨ＝２に保持された硫酸溶液中に浸漬し、電位：８００ｍＶ（対水素基準）を引火しながら２４時間保持した後に試料を取り出し、蒸留水で十分に洗浄して大気中で乾燥し、この試料を用い、スポイトにて蒸留水０．００５ｍｌを滴下し、蒸留水が吸い込まれるか液滴のまま残るかによって親水性があるかないかを判断し、このスポイトにて蒸留水０．００５ｍｌを滴下する操作を毎日繰り返し行ない、親水性がなくなるまで続け、親水性が保持される日数を表２に示した。
【００１８】
【表２】
2008195016.tif 000003
【００１９】
表２に示される結果から、本発明従来シリカコーティング多孔質ＳＵＳ３１６ステンレス鋼１〜６は従来シリカコーティング多孔質ＳＵＳ３１６ステンレス鋼に比べて長期間親水性を維持できることが分かる。しかし、この発明の条件から外れた比較シリカコーティング多孔質ＳＵＳ３１６ステンレス鋼１〜４は親水性持続日数が減少することが分かる。
【００２０】
実施例３
原料粉末として平均粒径：１０μｍのニッケル粉末を用いる以外は実施例１と同様にして気孔率：９０％を有し、厚さ：１．０ｍｍを有し表面に開口し内部の空孔に連続している連続空孔を有する多孔質発泡ニッケル板を作製した。得られた多孔質発泡ニッケル板を縦：３０ｍｍ、横：３０ｍｍの寸法になるように切断して多孔質発泡ニッケル試験片を作製し、この試験片をシランカップリング剤（３−メルカプトプロピルトリメトキシシラン）を表３に示される倍率のエタノールで希釈した溶液に浸漬し、大気乾燥機にて８０℃、２０分間保持の条件で乾燥した。その後、これを大気中、温度：３５０℃、１０分間保持の焼成を行い、骨格表面に厚さ：５０ｎｍを有するコーティング層を形成した本発明シリカコーティング多孔質ニッケル１〜６および比較シリカコーティング多孔質ニッケル１〜４を作製した。この本発明シリカコーティング多孔質ニッケル１〜６および比較シリカコーティング多孔質ニッケル１〜４の骨格表面に形成されたコーティング層に成分組成を測定し、その結果を表３に示した。
【００２１】
従来例３
実施例２で作製した多孔質発泡ニッケル試験片の骨格表面にプラズマＣＶＤにより厚さ：５０ｎｍを有するシリカからなるコーティング層を形成した従来シリカコーティング多孔質ニッケルを作製し、この従来シリカコーティング多孔質ニッケルの骨格表面に形成されたコーティング層の成分組成を測定し、その結果を表３に示した。
【００２２】
このようにして作製した本発明シリカコーティング多孔質ニッケル１〜６、比較シリカコーティング多孔質ニッケル１〜４および従来シリカコーティング多孔質ニッケルを一日中大気中に放置したのち、これら多孔質ニッケルの上にスポイトにて蒸留水０．００５ｍｌを滴下し、蒸留水が吸い込まれるか液滴のまま残るかによって親水性があるかないかを判断し、このスポイトにて蒸留水０．００５ｍｌを滴下する操作を毎日繰り返し行ない、親水性がなくなるまで続け、親水性が保持される日数を表３に示した。
また、燃料電池環境通電後の親水性確認試験として、前記本発明シリカコーティング多孔質ニッケル１〜６、比較シリカコーティング多孔質ニッケル１〜４および従来シリカコーティング多孔質ニッケルを温度：５０℃、ｐＨ＝２に保持された硫酸溶液中に浸漬し、電位：８００ｍＶ（対水素基準）を引火しながら２４時間保持した後に試料を取り出し、蒸留水で十分に洗浄して大気中で乾燥し、この試料を用い、スポイトにて蒸留水０．００５ｍｌを滴下し、蒸留水が吸い込まれるか液滴のまま残るかによって親水性があるかないかを判断し、このスポイトにて蒸留水０．００５ｍｌを滴下する操作を毎日繰り返し行ない、親水性がなくなるまで続け、親水性が保持される日数を表３に示した。
【００２３】
【表３】
2008195016.tif 000004
【００２４】
表３に示される結果から、本発明従来シリカコーティング多孔質ニッケル１〜６は従来シリカコーティング多孔質ニッケルに比べて長期間親水性を維持できることが分かる。しかし、この発明の条件から外れた比較シリカコーティング多孔質ニッケル１〜４は親水性持続日数が減少することが分かる。
【００２５】
実施例４
原料粉末として平均粒径：１０μｍの銅粉末、水溶性樹脂結合剤としてメチルセルロース：１０％を含む水溶液、可塑剤としてエチレングリコール、気泡剤としてアルキルベンゼンスルホン酸ナトリウム、発泡剤としてネオペンタンを用意し、これらを原料粉末：２０質量％、水溶性樹脂結合剤：１０質量％、可塑剤：１質量％、気泡剤：０．６質量％、残部：水となるように配合し、１５分間混練し、発泡スラリーを作製した。得られた発泡スラリーをブレードギャップ：０．５ｍｍでドクターブレード法によりＰＥＴフィルム上に塗布し、恒温高湿度槽に供給し、そこで温度：３５℃、湿度：９０％、２５分間保持することにより発泡させ、引き続いて温度：８０℃、２０分間保持の条件で温風乾燥を行い、スポンジ状グリーン成形体を作製した。この成形体をＰＥＴフィルムから剥し、アルミナ板上に載せ、Ａｒ雰囲気中、温度：５５０℃、１８０分間保持の条件で脱脂し、引き続いて真空焼結炉で、雰囲気：５×１０−３Ｐａ、温度：８５０℃、１時間保持の条件で焼結することにより気孔率：９０％を有し、厚さ：１．０ｍｍを有し表面に開口し内部の空孔に連続している連続空孔を有する多孔質発泡銅板を作製した。得られた多孔質発泡銅板を縦：３０ｍｍ、横：３０ｍｍの寸法になるように切断して多孔質発泡銅試験片を作製し、この試験片をシランカップリング剤（３−メルカプトプロピルトリメトキシシラン）を表４に示される倍率のエタノールで希釈した溶液に浸漬し、大気乾燥機にて８０℃、１０分間保持の条件で乾燥した。その後、これを大気中、温度：３５０℃、１０分間保持の焼成を行い、骨格表面に厚さ：５０ｎｍを有するコーティング層を形成した本発明シリカコーティング多孔質銅１〜６および比較シリカコーティング多孔質銅１〜４を作製した。この本発明シリカコーティング多孔質銅１〜６および比較シリカコーティング多孔質銅１〜４の骨格表面に形成されたコーティング層に成分組成を測定し、その結果を表４に示した。
【００２６】
従来例４
実施例４で作製した多孔質発泡銅試験片の骨格表面にプラズマＣＶＤにより厚さ：５０ｎｍを有するシリカからなるコーティング層を形成した従来シリカコーティング多孔質銅を作製し、この従来シリカコーティング多孔質銅の骨格表面に形成されたコーティング層の成分組成を測定し、その結果を表４に示した。
【００２７】
このようにして作製した本発明シリカコーティング多孔質銅１〜６、比較シリカコーティング多孔質銅１〜４および従来シリカコーティング多孔質銅を一日中大気中に放置したのち、これら多孔質銅の上にスポイトにて蒸留水０．００５ｍｌを滴下し、蒸留水が吸い込まれるか液滴のまま残るかによって親水性があるかないかを判断し、このスポイトにて蒸留水０．００５ｍｌを滴下する操作を毎日繰り返し行ない、親水性がなくなるまで続け、親水性が保持される日数を表４に示した。
また、燃料電池環境通電後の親水性確認試験として、前記本発明シリカコーティング多孔質銅１〜６、比較シリカコーティング多孔質銅１〜４および従来シリカコーティング多孔質銅を温度：５０℃、ｐＨ＝２に保持された硫酸溶液中に浸漬し、電位：８００ｍＶ（対水素基準）を引火しながら１００時間保持した後に試料を取り出し、蒸留水で十分に洗浄して大気中で乾燥し、この試料を用い、スポイトにて蒸留水０．００５ｍｌを滴下し、蒸留水が吸い込まれるか液滴のまま残るかによって親水性があるかないかを判断し、このスポイトにて蒸留水０．００５ｍｌを滴下する操作を毎日繰り返し行ない、親水性がなくなるまで続け、親水性が保持される日数を表４に示した。
【００２８】
【表４】
2008195016.tif 000005
【００２９】
表４に示される結果から、本発明従来シリカコーティング多孔質銅１〜６は従来シリカコーティング多孔質銅に比べて長期間親水性を維持できることが分かる。しかし、この発明の条件から外れた比較シリカコーティング多孔質銅１〜４は親水性持続日数が減少することが分かる。
【００３０】
実施例５
原料粉末として平均粒径：１０μｍの銀粉末を用い、焼結温度を８５０℃とする以外は実施例４と同様にして気孔率：９０％を有し、厚さ：１．０ｍｍを有し表面に開口し内部の空孔に連続している連続空孔を有する多孔質発泡銀板を作製した。得られた多孔質発泡銀板を縦：３０ｍｍ、横：３０ｍｍの寸法になるように切断して多孔質発泡銀試験片を作製し、この試験片をシランカップリング剤（３−メルカプトプロピルトリメトキシシラン）を表５に示される倍率のエタノールで希釈した溶液に浸漬し、大気乾燥機にて５０℃、１０分間保持の条件で乾燥した。その後、これを大気中、温度：３５０℃、１０分間保持の焼成を行い、骨格表面に厚さ：５０ｎｍを有するコーティング層を形成した本発明シリカコーティング多孔質銀１〜６および比較シリカコーティング多孔質銀１〜４を作製した。この本発明シリカコーティング多孔質銀１〜６および比較シリカコーティング多孔質銀１〜４の骨格表面に形成されたコーティング層に成分組成を測定し、その結果を表４に示した。
【００３１】
従来例５
実施例５で作製した多孔質発泡銀試験片の骨格表面にプラズマＣＶＤにより厚さ：５０ｎｍを有するシリカからなるコーティング層を形成した従来シリカコーティング多孔質銀を作製し、この従来シリカコーティング多孔質銀の骨格表面に形成されたコーティング層の成分組成を測定し、その結果を表５に示した。
【００３２】
このようにして作製した本発明シリカコーティング多孔質銀１〜６、比較シリカコーティング多孔質銀１〜４および従来シリカコーティング多孔質銀を一日中大気中に放置したのち、これら多孔質銀の上にスポイトにて蒸留水０．００５ｍｌを滴下し、蒸留水が吸い込まれるか液滴のまま残るかによって親水性があるかないかを判断し、このスポイトにて蒸留水０．００５ｍｌを滴下する操作を毎日繰り返し行ない、親水性がなくなるまで続け、親水性が保持される日数を表５に示した。
また、燃料電池環境通電後の親水性確認試験として、前記本発明シリカコーティング多孔質銀１〜６、比較シリカコーティング多孔質銀１〜４および従来シリカコーティング多孔質銀を温度：５０℃、ｐＨ＝２に保持された硫酸溶液中に浸漬し、電位：８００ｍＶ（対水素基準）を引火しながら１００時間保持した後に試料を取り出し、蒸留水で十分に洗浄して大気中で乾燥し、この試料を用い、スポイトにて蒸留水０．００５ｍｌを滴下し、蒸留水が吸い込まれるか液滴のまま残るかによって親水性があるかないかを判断し、このスポイトにて蒸留水０．００５ｍｌを滴下する操作を毎日繰り返し行ない、親水性がなくなるまで続け、親水性が保持される日数を表５に示した。
【００３３】
【表５】
2008195016.tif 000006
【００３４】
表５に示される結果から、本発明従来シリカコーティング多孔質銀１〜６は従来シリカコーティング多孔質銀に比べて長期間親水性を維持できることが分かる。しかし、この発明の条件から外れた比較シリカコーティング多孔質銀１〜４は親水性持続日数が減少することが分かる。
【００３５】
実施例６
原料粉末として平均粒径：１０μｍのＮＷ６０２２ニッケル基合金粉末を用いる以外は実施例１と同様にして気孔率：９０％を有し、厚さ：１．０ｍｍを有し表面に開口し内部の空孔に連続している連続空孔を有する多孔質発泡ＳＵＳ３１６ステンレス鋼板を作製した。得られた多孔質発泡ＮＷ６０２２ニッケル基合金板を縦：３０ｍｍ、横：３０ｍｍの寸法になるように切断して多孔質発泡ＮＷ６０２２ニッケル基合金試験片を作製し、この試験片をシランカップリング剤（３−メルカプトプロピルトリメトキシシラン）を表２に示される倍率のエタノールで希釈した溶液に浸漬し、大気乾燥機にて５０℃、１０分間保持の条件で乾燥した。その後、これを大気中、温度：３５０℃、１０分間保持の焼成を行い、骨格表面に厚さ：５０ｎｍを有するシリカコーティング層を形成した本発明シリカコーティング多孔質ＮＷ６０２２ニッケル基合金１〜６および比較シリカコーティング多孔質ＮＷ６０２２ニッケル基合金１〜４を作製した。この本発明シリカコーティング多孔質ＮＷ６０２２ニッケル基合金１〜６および比較シリカコーティング多孔質ＮＷ６０２２ニッケル基合金１〜４の骨格表面に形成されたシリカコーティング層の成分組成を測定し、その結果を表６に示した。
【００３６】
従来例６
実施例６で作製した多孔質発泡ＮＷ６０２２ニッケル基合金試験片の骨格表面にプラズマＣＶＤにより厚さ：５０ｎｍを有するシリカからなるコーティング層を形成した従来シリカコーティング多孔質ＮＷ６０２２ニッケル基合金を作製し、この従来シリカコーティング多孔質ＮＷ６０２２ニッケル基合金の骨格表面に形成されたコーティング層の成分組成を測定し、その結果を表６に示した。
【００３７】
このようにして作製した本発明シリカコーティング多孔質ＮＷ６０２２ニッケル基合金１〜６、比較シリカコーティング多孔質ＮＷ６０２２ニッケル基合金１〜４および従来シリカコーティング多孔質ＮＷ６０２２ニッケル基合金を一日中大気中に放置したのち、これら多孔質ＮＷ６０２２ニッケル基合金の上にスポイトにて蒸留水０．００５ｍｌを滴下し、蒸留水が吸い込まれるか液滴のまま残るかによって親水性があるかないかを判断し、このスポイトにて蒸留水０．００５ｍｌを滴下する操作を毎日繰り返し行ない、親水性がなくなるまで続け、親水性が保持される日数を表６に示した。
また、燃料電池環境通電後の親水性確認試験として、前記本発明シリカコーティング多孔質ＮＷ６０２２ニッケル基合金１〜６、比較シリカコーティング多孔質ＮＷ６０２２ニッケル基合金１〜４および従来シリカコーティング多孔質ＮＷ６０２２ニッケル基合金を温度：５０℃、ｐＨ＝２に保持された硫酸溶液中に浸漬し、電位：８００ｍＶ（対水素基準）を引火しながら２４時間保持した後に試料を取り出し、蒸留水で十分に洗浄して大気中で乾燥し、この試料を用い、スポイトにて蒸留水０．００５ｍｌを滴下し、蒸留水が吸い込まれるか液滴のまま残るかによって親水性があるかないかを判断し、このスポイトにて蒸留水０．００５ｍｌを滴下する操作を毎日繰り返し行ない、親水性がなくなるまで続け、親水性が保持される日数を表６に示した。
【００３８】
【表６】
2008195016.tif 000007
【００３９】
表６に示される結果から、本発明従来シリカコーティング多孔質ＮＷ６０２２ニッケル基合金１〜６は従来シリカコーティング多孔質ＮＷ６０２２ニッケル基合金に比べて長期間親水性を維持できることが分かる。しかし、この発明の条件から外れた比較シリカコーティング多孔質ＮＷ６０２２ニッケル基合金１〜４は親水性持続日数が減少することが分かる。